(57)【要約】【課題】駆動電圧、発光効率および寿命を高次元に達成した有機電界発光素子の作製に資するとともに、高い耐熱性を有するトリアジン化合物、および有機電界発光素子用材料、ならびに該トリアジン化合物の製造方法を提供すること。【解決手段】式（１）で表される特定の構造を有するトリアジン化合物。2020147543.tif 000029【選択図】図２
2020147543.tif 000002
【特許請求の範囲】
【請求項１】
式（１）で表されるトリアジン化合物：
【化１】
2020147543.tif 000026
式中、
Ａｒ１およびＡｒ２は、各々独立に、フェニル基、ビフェニリル基またはナフチル基を表す；
Ａｒ３は、３または４環からなる、
芳香族炭化水素基、
含窒素複素環基または、
ヘテロ原子が１６族元素である複素環基を表す；
Ａｒ４は、フェニル基、ビフェニリル基またはナフチル基を表す；
Ａｒ１、Ａｒ２、Ａｒ３およびＡｒ４は、各々独立に、フッ素原子、メチル基およびフェニル基からなる群より選ばれる１つ以上の基で置換されていてもよい；
Ｒは、各々独立に、炭素数１から４のアルキル基で置換されていてもよい炭素数６から１３の単環、連結環、もしくは縮合環の芳香族炭化水素基を表す；
ｐは、０または１を表す；
ｑは、１または２を表す。
【請求項２】
Ａｒ１およびＡｒ２が、同一の基である請求項１に記載のトリアジン化合物。
【請求項３】
Ａｒ１およびＡｒ２が、各々独立に、フェニル基またはビフェニリル基である請求項１または２に記載のトリアジン化合物。
【請求項４】
Ａｒ３が、無置換の、もしくは、メチル基で置換された、３または４環からなる芳香族炭化水素基である請求項１から３のいずれか１項に記載のトリアジン化合物。
【請求項５】
Ａｒ３が、フェナントレニル基、ジメチルフルオレニル基またはトリフェニレニル基である請求項１から４のいずれか１項に記載のトリアジン化合物。
【請求項６】
Ａｒ４が、フェニル基またはビフェニリル基である請求項１から５のいずれか１項に記載のトリアジン化合物。
【請求項７】
Ｒが、フェニル基またはビフェニリル基である請求項１から６のいずれか１項に記載のトリアジン化合物。
【請求項８】
ｐが０である、請求項１から７のいずれか１項に記載のトリアジン化合物。
【請求項９】
ｑが１である、請求項１から８のいずれか１項に記載のトリアジン化合物。
【請求項１０】
式（２）で表される化合物と、式（３）で表される化合物と、を、カップリング反応させることを含む、式（１）で表されるトリアジン化合物の製造方法：
【化２】
2020147543.tif 000027
式中、
Ａｒ１およびＡｒ２は、各々独立に、フェニル基、ビフェニリル基またはナフチル基を表す；
Ａｒ３は、３または４環からなる、
芳香族炭化水素基、
含窒素複素環基または、
ヘテロ原子が１６族元素である複素環基を表す；
Ａｒ４は、フェニル基、ビフェニリル基またはナフチル基を表す；
Ａｒ１、Ａｒ２、Ａｒ３およびＡｒ４は、各々独立に、フッ素原子、メチル基およびフェニル基からなる群より選ばれる１つ以上の基で置換されていてもよい；
Ｒは、各々独立に、炭素数１から４のアルキル基で置換されていてもよい炭素数６から１３の単環、連結環、もしくは縮合環の芳香族炭化水素基を表す；
ｐは、０または１を表す；
ｑは、１または２を表す；
Ｍ１は、ＺｎＹ１、ＭｇＹ２、Ｓｎ（Ｙ３）３、または、２つの（ＯＹ４）基が一体となってホウ素原子とともに環を形成していてもよいＢ（ＯＹ４）２を表す；
Ｙ１およびＹ２は、各々独立に、塩素原子、臭素原子またはヨウ素原子を表す；
Ｙ３は、各々独立に、炭素数１から４のアルキル基またはフェニル基を表す；
Ｙ４は、各々独立に、水素原子、炭素数１から４のアルキル基またはフェニル基を表す；
Ｘ１は、塩素原子、臭素原子、トリフルオロメタンスルホニルオキシ基またはヨウ素原子を表す。
【請求項１１】
式（４）で表される化合物と、式（５）で表される化合物と、をカップリング反応させることを含む、式（１）で表されるトリアジン化合物の製造方法：
【化３】
2020147543.tif 000028
式中、
Ａｒ１およびＡｒ２は、各々独立に、フェニル基、ビフェニリル基またはナフチル基を表す；
Ａｒ３は、３または４環からなる、
芳香族炭化水素基、
含窒素複素環基または、
ヘテロ原子が１６族元素である複素環基を表す；
Ａｒ４は、フェニル基、ビフェニリル基またはナフチル基を表す；
Ａｒ１、Ａｒ２、Ａｒ３およびＡｒ４は、各々独立に、フッ素原子、メチル基およびフェニル基からなる群より選ばれる１つ以上の基で置換されていてもよい；
Ｒは、各々独立に、炭素数１から４のアルキル基で置換されていてもよい炭素数６から１３の単環、連結環、もしくは縮合環の芳香族炭化水素基を表す；
ｐは、０または１を表す；
ｑは、１または２を表す；
Ｘ２は、塩素原子、臭素原子、トリフルオロメタンスルホニルオキシ基またはヨウ素原子を表す；
Ｍ２は、ＺｎＹ１、ＭｇＹ２、Ｓｎ（Ｙ３）３、または、２つの（ＯＹ４）基が一体となってホウ素原子とともに環を形成していてもよいＢ（ＯＹ４）２を表す；
Ｙ１およびＹ２は、各々独立に、塩素原子、臭素原子またはヨウ素原子を表す；
Ｙ３は、各々独立に、炭素数１から４のアルキル基またはフェニル基を表す；
Ｙ４は、各々独立に、水素原子、炭素数１から４のアルキル基またはフェニル基を表す。
【請求項１２】
Ｍ１またはＭ２が、Ｂ（ＯＹ４）２である請求項１０または１１に記載のトリアジン化合物の製造方法。
【請求項１３】
前記カップリング反応が、第三級ホスフィンを配位子として有するパラジウム触媒の存在下で行われる、請求項１０から１２のいずれか１項に記載の製造方法。
【請求項１４】
前記カップリング反応が、トリフェニルホスフィンまたは２−ジシクロヘキシルホスフィノ−２’，４’，６’−トリイソプロピルビフェニルを配位子として有するパラジウム触媒の存在下で行われる、請求項１０から１３のいずれか１項に記載の製造方法。
【請求項１５】
請求項１から９のいずれか１項に記載のトリアジン化合物を含有する、有機電界発光素子用材料。
【発明の詳細な説明】
【技術分野】
【０００１】
本開示は、トリアジン化合物およびその製造方法、ならびに、有機電界発光素子用材料に関する。
【背景技術】
【０００２】
有機電界発光素子は、小型モバイル用途を中心に実用化が始まっている。しかしながら最近の有機電界効果発光素子は徐々に改良されているものの、更なる性能向上が求められている。ここで、有機電界発光素子の性能向上とは、駆動電圧の低減、発光効率の向上、高寿命化の３つについて、いずれかを犠牲にすることなくこれらを高度に達成することであり、特に用途拡大の観点からその実現が強く求められている。
また、有機電界発光素子は、小型モバイル用途以外の用途にも実用化が始まっていて、例えば、車載用の表示装置として用いられる。
【０００３】
ここで、特許文献１は、電子輸送材料として特定の構造を有するトリアジン化合物を開示している。
【先行技術文献】
【特許文献】
【０００４】
【特許文献１】特開２０１１−０６３５８４号公報
【発明の概要】
【発明が解決しようとする課題】
【０００５】
しかしながら、特許文献１にかかるトリアジン化合物であっても、駆動電圧、発光効率および寿命について、さらなる改良が求められている。
さらに、車載用の表示装置などの用途では高温環境に曝されること、また、小型モバイル用途であってもその普及に伴い高温環境を含めた多様な環境下で使用されることが増えていることから、有機電界発光素子に用いられる材料にはさらなる耐熱性が求められている。
【０００６】
そこで、本開示の一態様は、駆動電圧、発光効率および寿命を高次元に達成した有機電界発光素子の作製に資するとともに、高い耐熱性を有するトリアジン化合物、および有機電界発光素子用材料、ならびに該トリアジン化合物の製造方法を提供することに向けられている。また、本開示の他の態様は、駆動電圧、発光効率および寿命を高次元に達成し、耐熱性に優れた有機電界発光素子を提供することに向けられている。
【課題を解決するための手段】
【０００７】
本開示の一態様にかかるトリアジン化合物は、式（１）で表される：
【０００８】
【化１】
2020147543.tif 000003
【０００９】
式中、
Ａｒ１およびＡｒ２は、各々独立に、フェニル基、ビフェニリル基またはナフチル基を表す；
Ａｒ３は、３または４環からなる、
芳香族炭化水素基、
含窒素複素環基または、
ヘテロ原子が１６族元素である複素環基を表す；
Ａｒ４は、フェニル基、ビフェニリル基またはナフチル基を表す；
Ａｒ１、Ａｒ２、Ａｒ３およびＡｒ４は、各々独立に、フッ素原子、メチル基およびフェニル基からなる群より選ばれる１つ以上の基で置換されていてもよい；
Ｒは、各々独立に、炭素数１から４のアルキル基で置換されていてもよい炭素数６から１３の単環、連結環、もしくは縮合環の芳香族炭化水素基を表す；
ｐは、０または１を表す；
ｑは、１または２を表す。
【００１０】
本開示の他の態様にかかる式（１）で表されるトリアジン化合物の製造方法は、式（２）で表される化合物と、式（３）で表される化合物と、をカップリング反応させることを含む：
【００１１】
【化２】
2020147543.tif 000004
【００１２】
式中、
Ａｒ１およびＡｒ２は、各々独立に、フェニル基、ビフェニリル基またはナフチル基を表す；
Ａｒ３は、３または４環からなる、
芳香族炭化水素基、
含窒素複素環基または、
ヘテロ原子が１６族元素である複素環基を表す；
Ａｒ４は、フェニル基、ビフェニリル基またはナフチル基を表す；
Ａｒ１、Ａｒ２、Ａｒ３およびＡｒ４は、各々独立に、フッ素原子、メチル基およびフェニル基からなる群より選ばれる１つ以上の基で置換されていてもよい；
Ｒは、各々独立に、炭素数１から４のアルキル基で置換されていてもよい炭素数６から１３の単環、連結環、もしくは縮合環の芳香族炭化水素基を表す；
ｐは、０または１を表す；
ｑは、１または２を表す；
Ｍ１は、ＺｎＹ１、ＭｇＹ２、Ｓｎ（Ｙ３）３、または、２つの（ＯＹ４）基が一体となってホウ素原子とともに環を形成していてもよいＢ（ＯＹ４）２を表す；
Ｙ１およびＹ２は、各々独立に、塩素原子、臭素原子またはヨウ素原子を表す；
Ｙ３は、各々独立に、炭素数１から４のアルキル基またはフェニル基を表す；
Ｙ４は、各々独立に、水素原子、炭素数１から４のアルキル基またはフェニル基を表す；
Ｘ１は、塩素原子、臭素原子、トリフルオロメタンスルホニルオキシ基またはヨウ素原子を表す。
【００１３】
本開示の他の態様にかかる式（１）で表されるトリアジン化合物の製造方法は、式（４）で表される化合物と、式（５）で表される化合物と、をカップリング反応させることを含む：
【００１４】
【化３】
2020147543.tif 000005
【００１５】
式中、
Ａｒ１およびＡｒ２は、各々独立に、フェニル基、ビフェニリル基またはナフチル基を表す；
Ａｒ３は、３または４環からなる、
芳香族炭化水素基、
含窒素複素環基または、
ヘテロ原子が１６族元素である複素環基を表す；
Ａｒ４は、フェニル基、ビフェニリル基またはナフチル基を表す；
Ａｒ１、Ａｒ２、Ａｒ３およびＡｒ４は、各々独立に、フッ素原子、メチル基およびフェニル基からなる群より選ばれる１つ以上の基で置換されていてもよい；
Ｒは、各々独立に、炭素数１から４のアルキル基で置換されていてもよい炭素数６から１３の単環、連結環、もしくは縮合環の芳香族炭化水素基を表す；
ｐは、０または１を表す；
ｑは、１または２を表す；
Ｘ２は、塩素原子、臭素原子、トリフルオロメタンスルホニルオキシ基またはヨウ素原子を表す；
Ｍ２は、ＺｎＹ１、ＭｇＹ２、Ｓｎ（Ｙ３）３、または、２つの（ＯＹ４）基が一体となってホウ素原子とともに環を形成していてもよいＢ（ＯＹ４）２を表す；
Ｙ１およびＹ２は、各々独立に、塩素原子、臭素原子またはヨウ素原子を表す；
Ｙ３は、各々独立に、炭素数１から４のアルキル基またはフェニル基を表す；
Ｙ４は、各々独立に、水素原子、炭素数１から４のアルキル基またはフェニル基を表す。
【００１６】
本開示の他の態様にかかる有機電界発光素子用材料は、上記トリアジン化合物を含有する。
【００１７】
本開示の他の態様にかかる有機電界発光素子は、上記トリアジン化合物を含有する。
【発明の効果】
【００１８】
本開示の一態様によれば、駆動電圧、発光効率および寿命を高次元に達成した有機電界発光素子の作製に資するとともに、高い耐熱性有するトリアジン化合物および有機電界発光素子用材料、ならびに、該トリアジン化合物の製造方法を提供することができる。
本開示の他の態様によれば、駆動電圧、発光効率および寿命を高次元に達成し、耐熱性に優れた有機電界発光素子を提供することができる。
【図面の簡単な説明】
【００１９】
【図１】本開示の一態様にかかる有機エレクトロルミネッセンス素子の積層構成の一例を示す概略断面図である。
【図２】本開示の一態様にかかる有機エレクトロルミネッセンス素子の他の積層構成の例（素子実施例−１の構成）を示す概略断面図である。
【発明を実施するための形態】
【００２０】
以下、本開示の一態様にかかるトリアジン化合物について詳細に説明する。
本開示の一態様にかかるトリアジン化合物は、式（１）で表される：
【００２１】
【化４】
2020147543.tif 000006
【００２２】
式中、
Ａｒ１およびＡｒ２は、各々独立に、フェニル基、ビフェニリル基またはナフチル基を表す；
Ａｒ３は、３または４環からなる、
芳香族炭化水素基、
含窒素複素環基または、
ヘテロ原子が１６族元素である複素環基を表す；
Ａｒ４は、フェニル基、ビフェニリル基またはナフチル基を表す；
Ａｒ１、Ａｒ２、Ａｒ３およびＡｒ４は、各々独立に、フッ素原子、メチル基およびフェニル基からなる群より選ばれる１つ以上の基で置換されていてもよい；
Ｒは、各々独立に、炭素数１から４のアルキル基で置換されていてもよい炭素数６から１３の単環、連結環、もしくは縮合環の芳香族炭化水素基を表す；
ｐは、０または１を表す；
ｑは、１または２を表す。
【００２３】
本発明者らは、式（１）で示すような構造を有するトリアジン化合物において、分子内の適切な位置に１，２−フェニレン部位を導入することで分子構造の捻じれを付与すると、上記課題を解決できると推測している。
【００２４】
以下、本開示の一態様にかかるトリアジン化合物（以下、単にトリアジン化合物（１）とも称する。）についてより詳細に説明する。
トリアジン化合物（１）におけるＡｒ１、Ａｒ２、Ａｒ３、Ａｒ４、Ｒ、ｐおよびｑの定義について説明する。
【００２５】
［Ａｒ１、Ａｒ２について］
Ａｒ１およびＡｒ２は、各々独立に、フェニル基、ビフェニリル基またはナフチル基を表す。Ａｒ１およびＡｒ２は、各々独立に、フッ素原子、メチル基およびフェニル基からなる群より選ばれる１つ以上の基で置換されていてもよい。
トリアジン化合物（１）の合成が容易な点で、Ａｒ１およびＡｒ２は、同一の基であることが好ましい。
また、トリアジン化合物（１）が電子輸送性材料特性に優れる点で、Ａｒ１およびＡｒ２が、それぞれ独立に、フェニル基またはビフェニリル基であることが好ましい。
【００２６】
［Ａｒ３について］
Ａｒ３は、３または４環からなる、
（ｉ）芳香族炭化水素基、
（ii）含窒素複素環基または、
（iii）ヘテロ原子が１６族元素である複素環基を表す。
【００２７】
（ｉ）芳香族炭化水素基
該芳香族炭化水素基としては、例えば、フェナントリル基、アントリル基、ピレニル基、フルオレニル基、ベンゾフルオレニル基、トリフェニレニル基、フルオランテニル基が挙げられる。これらの基はフッ素原子、メチル基、およびフェニル基からなる群より選ばれる１つ以上の基で置換されていてもよい。トリアジン化合物（１）の合成が容易な点で、Ａｒ３が、無置換の３または４環からなる芳香族炭化水素基またはメチル基で置換された３または４環からなる芳香族炭化水素基であることが好ましく、フェナントレニル基、ジメチルフルオレニル基、トリフェニレニル基が特に好ましい。
【００２８】
（ii）含窒素複素環基
該含窒素複素環としては、例えば、ベンゾ［ｂ］キノリル基、ベンゾ［ｃ］キノリル基、ベンゾ［ｆ］キノリル基、ベンゾ［ｇ］キノリル基、ベンゾ［ｈ］キノリル基、フェナジニル基、アザピレニル基、ジアザピレニル基、アザトリフェニレニル基、ジアザトリフェニレニル基等が挙げられる。これらの基はフッ素原子、メチル基、およびフェニル基からなる群より選ばれる１つ以上の基で置換されていてもよい。トリアジン化合物（１）がより高性能な有機電界発光素子の形成に資するものとなる点で、Ａｒ３が、無置換のベンゾ［ｃ］キノリル基、ベンゾ［ｈ］キノリル基、アザピレニル基、アザトリフェニレニル基、ジアザトリフェニレニル基であることが好ましい。
【００２９】
（iii）複素環基
該複素環基としては、例えば、ジベンゾチオフェニル基、ジベンゾフラニル基、ベンゾナフトフラニル基またはベンゾナフトチオフェニル基が挙げられる。これらの基はフッ素原子、メチル基、およびフェニル基からなる群より選ばれる１つ以上の基で置換されていてもよい。トリアジン化合物（１）がより高性能な有機電界発光素子の形成に資するものとなる点で、Ａｒ３が、ジベンゾフラニル基、ジベンゾチオフェニル基であることが好ましい。
【００３０】
［Ａｒ４について］
Ａｒ４は、フェニル基、ビフェニリル基またはナフチル基を表す。これらの基はフッ素原子、メチル基およびフェニル基からなる群より選ばれる１つ以上の基で置換されていてもよい。トリアジン化合物（１）の合成が容易な点で、Ａｒ４が、フェニル基またはビフェニリル基であることが好ましい。
【００３１】
［Ｒについて］
Ｒは、各々独立に、炭素数１から４のアルキル基で置換されていてもよい炭素数６から１３の単環、連結環、もしくは縮合環の芳香族炭化水素基を表す。Ｒで表される芳香族炭化水素基としては、フェニル基、ナフチル基、ビフェニリル基、フルオレニル基が挙げられる。
Ｒで表される芳香族炭化水素基は、炭素数１から４のアルキル基で置換されていてもよい。該炭素数１から４のアルキル基は、直鎖状、分岐状、環状アルキル基のいずれでもよく、具体的には、メチル基、エチル基、プロピル基、２−メチルプロピル基、イソプロピル基、シクロプロピル基、ブチル基、２−ブチル基、ｔｅｒｔ−ブチル基、シクロブチル基を例示することができる。
トリアジン化合物（１）の合成が容易な点で、Ｒは、フェニル基またはビフェニリル基であることが好ましい。
【００３２】
［ｐについて］
ｐは、０または１を表す。トリアジン化合物（１）の合成が容易な点で、ｐは０であることが好ましい。
【００３３】
［ｑについて］
ｑは、１または２を表す。トリアジン化合物（１）の合成が容易な点で、ｑは１であることが好ましい。
【００３４】
［トリアジン化合物（１）の具体例］
トリアジン化合物（１）の具体例としては、特に限定されるものではないが、例えば、以下の１−１から１−７８に示す構造の化合物を具体的に例示することができる。有機電界発光素子における電子輸送材としての性能が良い点で、トリアジン化合物（１）としては１−１または１−２で表される化合物が好ましい。
【００３５】
【化５】
2020147543.tif 000007
【００３６】
【化６】
2020147543.tif 000008
【００３７】
【化７】
2020147543.tif 000009
【００３８】
【化８】
2020147543.tif 000010
【００３９】
【化９】
2020147543.tif 000011
【００４０】
【化１０】
2020147543.tif 000012
【００４１】
【化１１】
2020147543.tif 000013
【００４２】
次に、本開示の他の態様にかかるトリアジン化合物の製造方法（以下、トリアジン化合物（１）の製造方法と称する。）について説明する。
トリアジン化合物（１）は、次の反応式に示される工程１または２により製造することができる。
すなわち、トリアジン化合物（１）の製造方法は、
式（２）で表される化合物と、式（３）で表される化合物と、を、カップリング反応させることを含む、または、
式（４）で表される化合物と、式（５）で表される化合物と、をカップリング反応させることを含む。
【００４３】
【化１２】
2020147543.tif 000014
【００４４】
【化１３】
2020147543.tif 000015
【００４５】
式中、
Ａｒ１およびＡｒ２は、各々独立に、フェニル基、ビフェニリル基またはナフチル基を表す；
Ａｒ３は、３または４環からなる、
芳香族炭化水素基、
含窒素複素環基または、
ヘテロ原子が１６族元素である複素環基を表す；
Ａｒ４は、フェニル基、ビフェニリル基またはナフチル基を表す；
Ａｒ１、Ａｒ２、Ａｒ３およびＡｒ４は、各々独立に、フッ素原子、メチル基およびフェニル基からなる群より選ばれる１つ以上の基で置換されていてもよい；
Ｒは、各々独立に、炭素数１から４のアルキル基で置換されていてもよい炭素数６から１３の単環、連結環、もしくは縮合環の芳香族炭化水素基を表す；
ｐは、０または１を表す；
ｑは、１または２を表す；
Ｍ１は、ＺｎＹ１、ＭｇＹ２、Ｓｎ（Ｙ３）３、または、２つの（ＯＹ４）基が一体となってホウ素原子とともに環を形成していてもよいＢ（ＯＹ４）２を表す；
Ｍ２は、ＺｎＹ１、ＭｇＹ２、Ｓｎ（Ｙ３）３、または、２つの（ＯＹ４）基が一体となってホウ素原子とともに環を形成していてもよいＢ（ＯＹ４）２を表す；
Ｙ１およびＹ２は、各々独立に、塩素原子、臭素原子またはヨウ素原子を表す；
Ｙ３は、各々独立に、炭素数１から４のアルキル基またはフェニル基を表す；
Ｙ４は、各々独立に、水素原子、炭素数１から４のアルキル基またはフェニル基を表す；
Ｘ１は、塩素原子、臭素原子、トリフルオロメタンスルホニルオキシ基またはヨウ素原子を表す；
Ｘ２は、塩素原子、臭素原子、トリフルオロメタンスルホニルオキシ基またはヨウ素原子を表す。
【００４６】
工程１は、トリアジン化合物（２）と化合物（３）とを、触媒の存在下で反応させ、トリアジン化合物（１）を製造する工程である。工程１は、鈴木−宮浦反応、根岸反応、玉尾−熊田反応、スティレ反応等の、一般的なカップリング反応の反応条件を適用することにより、収率よく目的物を得ることができる。工程１に鈴木−宮浦反応の反応条件を適用する場合は、塩基存在下に行うことが好ましい。また、触媒としてはパラジウム触媒が好ましい。
【００４７】
工程１に用いられる式（２）で表される化合物は、例えば、特許第６３２６９３０号公報に開示されている方法、または式（４）で表される化合物から一般的な有機金属化合物を合成する反応（例えばＡｎｇｅｗ．Ｃｈｅｍ．Ｉｎｔ．Ｅｄ．２００７，４６，５３５９−５３６３  参照）を用いて合成することができる。
式（２）で表される化合物としては、以下の２−１から２−３６に示す構造の化合物を例示できるが、本発明はこれらに限定されるものではない。なお、式（２−１）から（２−３６）中、Ｍ１は式（２）と同じ定義である。
【００４８】
【化１４】
2020147543.tif 000016
【００４９】
【化１５】
2020147543.tif 000017
【００５０】
【化１６】
2020147543.tif 000018
【００５１】
【化１７】
2020147543.tif 000019
【００５２】
Ｍ１で表される基としては、特に限定されるものではないが、例えばＺｎＹ１、ＭｇＹ２、Ｓｎ（Ｙ３）３または、２つの（ＯＹ４）基が一体となってホウ素原子とともに環を形成していてもよいＢ（ＯＹ４）２等が挙げられる。これらの中でも、Ｂ（ＯＹ４）２が好ましい。
【００５３】
ＺｎＹ１、ＭｇＹ２としては、特に限定されるものではないが、例えば、ＺｎＣｌ、ＺｎＢｒ、ＺｎＩ、ＭｇＣｌ、ＭｇＢｒ、ＭｇＩ等が例示できる。
Ｓｎ（Ｙ３）３としては、特に限定されるものではないが、例えば、Ｓｎ（Ｍｅ）３、Ｓｎ（Ｂｕ）３等が例示できる。
Ｂ（ＯＹ４）２としては、特に限定されるものではないが、例えば、Ｂ（ＯＨ）２、Ｂ（ＯＭｅ）２、Ｂ（ＯｉＰｒ）２、Ｂ（ＯＢｕ）２、Ｂ（ＯＰｈ）２等を例示することができる。なお、Ｍｅはメチル基、ｉＰｒはイソプロピル基、Ｂｕはブチル基、Ｐｈはフェニル基を示す。また、２つの（ＯＹ４）基が一体となってホウ素原子とともに環を形成している場合のＢ（ＯＹ４）２の例としては、特に限定されるものではないが、例えば、次の（Ｉ）から（ＶＩ）で表される基が例示でき、収率がよい点で（ＩＩ）で表される基が好ましい。
【００５４】
【化１８】
2020147543.tif 000020
【００５５】
工程１で用いられる、化合物（３）は例えば国際公開２０１７／２０９２９７号に従い、製造することができる。また、市販品を用いてもよい。
化合物（３）としては次の３−１から３−６を例示できるが本発明はこれらに限定されるものではない。なお、式（３−１）から（３−６）中、Ｘ１は式（３）と同じ定義である。
【００５６】
【化１９】
2020147543.tif 000021
【００５７】
Ｘ１で表される脱離基としては、特に限定されるものではないが、塩素原子、臭素原子、トリフルオロメタンスルホニルオキシ基、ヨウ素原子を例示することができ、トリアジン化合物（１）の収率がよい点で、塩素原子または臭素原子が好ましい。ただし、原料の入手性からトリフルオロメタンスルホニルオキシ基を用いた方が好ましい場合もある。
【００５８】
工程１で用いることのできるパラジウム触媒としては、特に限定されるものではないが、具体的には、
塩化パラジウム、酢酸パラジウム、トリフルオロ酢酸パラジウム、硝酸パラジウム等のパラジウム塩；
π−アリルパラジウムクロリドダイマ−、パラジウムアセチルアセトナト、トリス（ジベンジリデンアセトン）ジパラジウム、ビス（ジベンジリデンアセトン）パラジウム、ジクロロビス（アセトニトリル）パラジウム、ジクロロビス（ベンゾニトリル）パラジウム等の錯化合物；および、
ジクロロビス（トリフェニルホスフィン）パラジウム、テトラキス（トリフェニルホスフィン）パラジウム、ジクロロ（１，１’−ビス（ジフェニルホスフィノ）フェロセン）パラジウム、ビス（トリ−ｔｅｒｔ−ブチルホスフィン）パラジウム、ビス（トリシクロヘキシルホスフィン）パラジウム、ジクロロビス（トリシクロヘキシルホスフィン）パラジウム等の第三級ホスフィンを配位子として有するパラジウム錯体；
を例示することができる。
【００５９】
第三級ホスフィンを配位子として有するパラジウム錯体は、パラジウム塩または錯化合物に第三級ホスフィンを添加し、反応系中で調製することもできる。この際用いることのできる第三級ホスフィンとしては、トリフェニルホスフィン、トリメチルホスフィン、トリブチルホスフィン、トリ（ｔｅｒｔ−ブチル）ホスフィン、トリシクロへキシルホスフィン、ｔｅｒｔ−ブチルジフェニルホスフィン、９，９−ジメチル−４，５−ビス（ジフェニルホスフィノ）キサンテン、２−（ジフェニルホスフィノ）−２’−（Ｎ，Ｎ−ジメチルアミノ）ビフェニル、２−（ジ−ｔｅｒｔ−ブチルホスフィノ）ビフェニル、２−（ジシクロへキシルホスフィノ）ビフェニル、ビス（ジフェニルホスフィノ）メタン、１，２−ビス（ジフェニルホスフィノ）エタン、１，３−ビス（ジフェニルホスフィノ）プロパン、１，４−ビス（ジフェニルホスフィノ）ブタン、１，１’−ビス（ジフェニルホスフィノ）フェロセン、トリ（２−フリル）ホスフィン、トリ（ｏ−トリル）ホスフィン、トリス（２，５−キシリル）ホスフィン、（±）−２，２’−ビス（ジフェニルホスフィノ）−１，１’−ビナフチル、２−ジシクロへキシルホスフィノ−２’，４’，６’−トリイソプロピルビフェニル等が例示できる。
【００６０】
これらの中でも、第三級ホスフィンを配位子として有するパラジウム錯体が収率がよい点で好ましく、２−ジシクロへキシルホスフィノ−２’，４’，６’−トリイソプロピルビフェニルまたはトリフェニルホスフィンを配位子として有するパラジウム錯体がさらに好ましい。
【００６１】
第三級ホスフィンとパラジウム塩または錯化合物とのモル比は１：１０〜１０：１の範囲にあることが好ましく、収率がよい点で１：２〜３：１の範囲にあることがさらに好ましい。工程１で用いるパラジウム触媒の量に制限はないが、収率がよい点で、パラジウム触媒のモル当量はホウ素化合物に対して０．００５〜０．５モル当量の範囲にあることが好ましい。
【００６２】
工程１で用いられる塩基としては、特に限定されるものではないが、例えば、水酸化ナトリウム、水酸化カリウム、水酸化カルシウム等の金属水酸化物塩；炭酸ナトリウム、炭酸カリウム、炭酸リチウム、炭酸セシウム等の金属炭酸塩；酢酸カリウム、酢酸ナトリウム等の金属酢酸塩；リン酸カリウム、リン酸ナトリウム等の金属リン酸塩；フッ化ナトリウム、フッ化カリウム、フッ化セシウム等の金属フッ化物塩；ナトリウムメトキシド、カリウムメトキシド、ナトリウムエトキシド、カリウムイソプロピルオキシド、カリウムｔｅｒｔ−ブトキシド等の金属アルコキシド；等を挙げることができる。中でも反応収率がよい点で、金属炭酸塩および金属リン酸塩が好ましく、炭酸カリウムまたはリン酸カリウムがさらに好ましい。塩基の量に特に制限は無いが、反応収率がよい点で、塩基とホウ素化合物とのモル比は、１：２〜１０：１の範囲にあることが好ましく、１：１〜４：１の範囲にあることがさらに好ましい。
【００６３】
工程１は溶媒中で実施することができ、該溶媒としては、水；ジイソプロピルエーテル、ジブチルエーテル、シクロペンチルメチルエーテル（ＣＰＭＥ）、テトラヒドロフラン（ＴＨＦ）、２−メチルテトラヒドロフラン、１，４−ジオキサン、ジメトキシエタン等のエーテル；ベンゼン、トルエン、キシレン、メシチレン、テトラリン等の芳香族炭化水素；エチレンカーボネート、プロピレンカーボネート、ジメチルカーボネート、ジエチルカーボネート、エチルメチルカーボネート、４−フルオロエチレンカーボネート等の炭酸エステル；酢酸エチル、酢酸ブチル、プロピオン酸メチル、プロピオン酸エチル、酪酸メチル、γ−ラクトン等のエステル；Ｎ，Ｎ−ジメチルホルムアミド（ＤＭＦ）、ジメチルアセトアミド（ＤＭＡｃ）、Ｎ−メチルピロリドン（ＮＭＰ）等のアミド；Ｎ，Ｎ，Ｎ’，Ｎ’−テトラメチルウレア（ＴＭＵ）、Ｎ，Ｎ’−ジメチルプロピレンウレア（ＤＭＰＵ）等のウレア；および、ジメチルスルホキシド（ＤＭＳＯ）、メタノール、エタノール、イソプロピルアルコール、ブタノール、オクタノール、ベンジルアルコール、エチレングリコール、プロピレングリコール、ジエチレングリコール、トリエチレングリコール、２，２，２−トリフルオロエタノール等のアルコール；等を例示することができ、これらを任意の比で混合して用いてもよい。溶媒の使用量に特に制限はない。これらのうち、反応収率がよい点で水、エーテル、アミド、アルコールまたはこれらの混合溶媒が好ましく、ＴＨＦと水の混合溶媒またはトルエンとブタノールとの混合溶媒がさらに好ましい。
【００６４】
工程１は、０℃〜２００℃から適宜選択された温度にて実施することができ、反応収率がよい点で１００℃〜１６０℃から適宜選択された温度にて実施することが好ましい。
工程１は、反応の終了後に通常の処理をすることで得られる。必要に応じて、再結晶、カラムクロマトグラフィー、昇華または分取ＨＰＬＣ等で精製してもよい。
【００６５】
続いて工程２について説明する。
工程２は、式（４）で表される化合物と、式（５）で表される化合物（５）と、を、触媒の存在下で反応させ、トリアジン化合物（１）を製造する工程である。工程２は、鈴木−宮浦反応、根岸反応、玉尾−熊田反応、スティレ反応等の、一般的なカップリング反応の反応条件を適用することにより、収率よく目的物を得ることができる。工程２に鈴木−宮浦反応の反応条件を適用する場合は、塩基存在下に行うことが好ましい。また、触媒としてはパラジウム触媒が好ましい。
【００６６】
工程２で用いられる、式（４）で表されるトリアジン化合物は、例えば特許第５８１２５８３号公報に開示されている方法に従い、製造することができる。
式（４）で表されるトリアジン化合物は、式（２）で表される化合物の具体例である式（２−１）〜（２−３６）におけるＭ１を、Ｘ２に置き換えた化合物を例示することができる。ここで、Ｘ２は式（４）と同じ定義である。
【００６７】
Ｘ２で表される脱離基としては、特に限定されるものではないが、塩素原子、臭素原子、トリフルオロメタンスルホニルオキシ基またはヨウ素原子を例示することができ、トリアジン化合物（１）の収率が良い点で、塩素原子または臭素原子が好ましい。
【００６８】
工程２で用いられる、式（５）で表される化合物は、例えばＪｏｕｒｎａｌ  ｏｆ  ＡｍｅｒｉｃａｎＣｈｅｍｉｃａｌ  Ｓｏｃｉｅｔｙ，１３４巻，１８９３２頁，２０１２年に従い、製造することができる。また、式（３）で表される化合物から、一般的な有機金属化合物を合成する反応（例えばＡｎｇｅｗ．Ｃｈｅｍ．Ｉｎｔ．Ｅｄ．２００７，４６，５３５９−５３６３）を用いて合成することができ、市販品を用いてもよい。
【００６９】
式（５）で表される化合物は、式（３−１）〜（３−６）で表される化合物におけるＸ１をＭ２に置き換えた骨格を例示することができる。Ｍ２は式（５）と同じ定義である。
【００７０】
工程２で用いることのできるパラジウム触媒、塩基、溶媒、反応温度、後処理（精製）としては、工程１にて例示したものと同じのものを例示することができ、その好ましい構成についても同様である。
【００７１】
トリアジン化合物（１）は、例えば、有機電界発光素子や光電素子等の有機電子素子用途に用いることができる。これらの中でも、トリアジン化合物（１）は、有機電界発光素子用材料として用いることが好ましい。
【００７２】
＜有機電界発光素子用材料＞
本開示の一態様にかかる有機電界発光素子用材料は、前述したトリアジン化合物（１）を含有する。
トリアジン化合物（１）は、例えば、有機電界発光素子用電子輸送材料として用いることができる。トリアジン化合物（１）を含む有機電界発光素子用材料は、駆動電圧、発光効率および寿命を高次元に達成し、種々の用途および様々な環境下で利用可能な有機電界発光素子の作製に資するものである。
【００７３】
＜有機電界発光素子＞
本開示の一態様にかかる有機電界発光素子用材料は、前述したトリアジン化合物（１）を含有する。
【００７４】
＜有機電界発光素子＞
以下、トリアジン化合物（１）を含む有機電界発光素子（以下、単に有機電界発光素子と称することがある）について説明する。
本開示の一態様にかかる有機電界発光素子は、トリアジン化合物（１）を含有する。
有機電界発光素子の構成については特に限定されるものではないが、例えば、以下に示す（ｉ）〜（ｖ）の構成が挙げられる。
（ｉ）：陽極／発光層／陰極
（ii）：陽極／正孔輸送層／発光層／陰極
（iii）：陽極／発光層／電子輸送層／陰極
（iv）：陽極／正孔輸送層／発光層／電子輸送層／陰極
（ｖ）：陽極／正孔注入層／正孔輸送層／発光層／電子輸送層／電子注入層／陰極
【００７５】
トリアジン化合物（１）は、上記のいずれの層に含まれていてもよいが、有機電界発光素子の発光特性に優れる点で、発光層および該発光層と陰極との間の層からなる群より選ばれる１層以上に含まれることが好ましい。したがって、上記（ｉ）〜（ｖ）に示された構成の場合、トリアジン化合物（１）が、発光層、電子輸送層および電子注入層からなる群より選ばれる１層以上に含まれることが好ましい。
【００７６】
以下、本開示の一態様にかかる有機電界発光素子を、上記（ｖ）の構成を例に挙げて、図１を参照しながらより詳細に説明する。
なお、図１に示す有機電界発光素子は、いわゆるボトムエミッション型の素子構成を有するものであるが、本開示の一態様にかかる有機電界発光素子はボトムエミッション型の素子構成に限定されるものではない。すなわち、本開示の一態様にかかる有機電界発光素子は、トップエミッション型など、他の公知の素子構成であってもよい。
【００７７】
図１は、本開示の一態様にかかるトリアジン化合物を含む有機電界発光素子の積層構成の一例を示す概略断面図である。
【００７８】
有機電界発光素子１００は、基板１、陽極２、正孔注入層３、正孔輸送層４、発光層５、電子輸送層６、電子注入層７および陰極８をこの順で備える。ただし、これらの層の一部の層が省略されていてもよく、また逆に他の層が追加されていてもよい。例えば、発光層５と電子輸送層６との間に正孔阻止層が設けられていてもよく、正孔注入層３が省略され、陽極２上に正孔輸送層４が直接設けられていてもよい。また、例えば電子注入層の機能と電子輸送層の機能とを単一の層で併せ持つ電子注入・輸送層のような、複数の層が有する機能を併せ持った単一の層を、当該複数の層の代わりに備えた構成であってもよい。さらに、例えば単層の正孔輸送層４、単層の電子輸送層６が、それぞれ複数層からなっていてもよい。
【００７９】
＜＜トリアジン化合物（１）を含有する層＞＞
図１に示される構成例において有機電界発光素子１００は、発光層５、電子輸送層６および電子注入層７からなる群より選ばれる１層以上にトリアジン化合物（１）を含む。特に、電子輸送層６がトリアジン化合物（１）を含むことが好ましい。なお、トリアジン化合物（１）は、有機電界発光素子が備える複数の層に含まれていてもよい。
なお、以下においては、電子輸送層６がトリアジン化合物（１）を含む有機電界発光素子１００について説明する。
【００８０】
［基板１］
基板１としては特に限定はなく、例えばガラス板、石英板、プラスチック板などが挙げられる。
基板１としては、例えば、ガラス板、石英板、プラスチック板、プラスチックフィルムなどが挙げられる。これらの中でも、ガラス板、石英板、光透過性プラスチックフィルムが好ましい。
光透過性プラスチックフィルムとしては、例えば、ポリエチレンテレフタレート（ＰＥＴ）、ポリエチレンナフタレート（ＰＥＮ）、ポリエーテルスルホン（ＰＥＳ）、ポリエーテルイミド、ポリエーテルエーテルケトン、ポリフェニレンスルフィド、ポリアリレート、ポリイミド、ポリカーボネート（ＰＣ）、セルローストリアセテート（ＴＡＣ）、セルロースアセテートプロピオネート（ＣＡＰ）等からなるフィルムが挙げられる。
なお、基板１側から発光が取り出される構成の場合、基板１は光の波長に対して透明である。
【００８１】
［陽極２］
基板１上（正孔注入層３側）には陽極２が設けられている。
陽極の材料としては、仕事関数の大きい（例えば４ｅＶ以上）金属、合金、電気伝導性化合物およびこれらの混合物が挙げられる。陽極の材料の具体例としては、Ａｕなどの金属；ＣｕＩ、酸化インジウム−スズ（ＩＴＯ；Ｉｎｄｉｕｍ  Ｔｉｎ  Ｏｘｉｄｅ）、ＳｎＯ２、ＺｎＯなどの導電性透明材料が挙げられる。
発光が陽極を通過して取り出される構成の有機電界発光素子の場合、陽極は当該発光を通すかまたは実質的に通す導電性透明材料で形成される。
【００８２】
［正孔注入層３、正孔輸送層４］
陽極２と後述する発光層５との間には、陽極２側から、正孔注入層３、正孔輸送層４がこの順で設けられている。
【００８３】
正孔注入層、正孔輸送層は、陽極より注入された正孔を発光層に伝達する機能を有し、この正孔注入層、正孔輸送層を陽極と発光層の間に介在させることによって、より低い電界で多くの正孔が発光層に注入される。
【００８４】
また、正孔注入層、正孔輸送層は、電子障壁性の層としても機能する。すなわち、陰極から注入され、電子注入層および／または電子輸送層より発光層に輸送された電子は、発光層と正孔注入層および／または正孔輸送層との界面に存在する電子の障壁により、正孔注入層および／または正孔輸送層に漏れることが抑制される。その結果、該電子が発光層内の界面に累積され、発光効率が向上する等の効果をもたらし、発光性能の優れた有機電界発光素子が得られる。
【００８５】
正孔注入層、正孔輸送層の材料としては、正孔注入性、正孔輸送性、電子障壁性の少なくともいずれかを有するものである。正孔注入層、正孔輸送層の材料は、有機物、無機物のいずれであってもよい。
【００８６】
正孔注入層、正孔輸送層の材料の具体例としては、トリアゾール誘導体、オキサジアゾール誘導体、イミダゾール誘導体、ポリアリールアルカン誘導体、ピラゾリン誘導体、ピラゾロン誘導体、フェニレンジアミン誘導体、アリールアミン誘導体、アミノ置換カルコン誘導体、オキサゾール誘導体、スチリルアントラセン誘導体、フルオレノン誘導体、ヒドラゾン誘導体、スチルベン誘導体、シラザン誘導体、アニリン系共重合体、導電性高分子オリゴマー（特にチオフェンオリゴマー）、ポルフィリン化合物、芳香族第三級アミン化合物、スチリルアミン化合物などが挙げられる。これらの中でも、有機電界発光素子の性能がよい点で、ポルフィリン化合物、芳香族第三級アミン化合物、スチリルアミン化合物が好ましく、特に芳香族第三級アミン化合物が好ましい。
【００８７】
芳香族第三級アミン化合物およびスチリルアミン化合物の具体例としては、Ｎ，Ｎ，Ｎ’，Ｎ’−テトラフェニル−４，４’−ジアミノフェニル、Ｎ，Ｎ’−ジフェニル−Ｎ，Ｎ’−ビス（ｍ−トリル）−〔１，１’−ビフェニル〕−４，４’−ジアミン（ＴＰＤ）、２，２−ビス（４−ジ−ｐ−トリルアミノフェニル）プロパン、１，１−ビス（４−ジ−ｐ−トリルアミノフェニル）シクロヘキサン、Ｎ，Ｎ，Ｎ’，Ｎ’−テトラ−ｐ−トリル−４，４’−ジアミノビフェニル、１，１−ビス（４−ジ−ｐ−トリルアミノフェニル）−４−フェニルシクロヘキサン、ビス（４−ジメチルアミノ−２−メチルフェニル）フェニルメタン、ビス（４−ジ−ｐ−トリルアミノフェニル）フェニルメタン、Ｎ，Ｎ’−ジフェニル−Ｎ，Ｎ’−ジ（４−メトキシフェニル）−４，４’−ジアミノビフェニル、Ｎ，Ｎ，Ｎ’，Ｎ’−テトラフェニル−４，４’−ジアミノジフェニルエーテル、４，４’−ビス（ジフェニルアミノ）クオードリフェニル、Ｎ，Ｎ，Ｎ−トリ（ｐ−トリル）アミン、４−（ジ−ｐ−トリルアミノ）−４’−〔４−（ジ−ｐ−トリルアミノ）スチリル〕スチルベン、４−Ｎ，Ｎ−ジフェニルアミノ−（２−ジフェニルビニル）ベンゼン、３−メトキシ−４’−Ｎ，Ｎ−ジフェニルアミノスチルベンゼン、Ｎ−フェニルカルバゾール、４，４’−ビス〔Ｎ−（１−ナフチル）−Ｎ−フェニルアミノ〕ビフェニル（ＮＰＤ）、４，４’，４’’−トリス〔Ｎ−（ｍ−トリル）−Ｎ−フェニルアミノ〕トリフェニルアミン（ＭＴＤＡＴＡ）などが挙げられる。
【００８８】
また、ｐ型−Ｓｉ、ｐ型−ＳｉＣなどの無機化合物も正孔注入層の材料、正孔輸送層の材料の一例として挙げることができる。
【００８９】
正孔注入層、正孔輸送層は、一種または二種以上の材料からなる単構造であってもよく、同一組成または異種組成の複数層からなる積層構造であってもよい。
【００９０】
［発光層５］
正孔輸送層４と後述する電子輸送層６との間には、発光層５が設けられている。
発光層の材料としては、燐光発光材料、蛍光発光材料、熱活性化遅延蛍光発光材料が挙げられる。発光層では電子・正孔対が再結合し、その結果として発光が生じる。
【００９１】
発光層は、単一の低分子材料または単一のポリマー材料からなっていてもよいが、より一般的には、ゲスト化合物でドーピングされたホスト材料からなっている。発光は主としてドーパントから生じ、任意の色を有することができる。
【００９２】
ホスト材料としては、例えば、ビフェニリル基、フルオレニル基、トリフェニルシリル基、カルバゾール基、ピレニル基、アントリル基を有する化合物が挙げられる。より具体的には、ＤＰＶＢｉ（４，４’−ビス（２，２−ジフェニルビニル）−１，１’−ビフェニル）、ＢＣｚＶＢｉ（４，４’−ビス（９−エチル−３−カルバゾビニレン）１，１’−ビフェニル）、ＴＢＡＤＮ（２−ターシャルブチル−９，１０−ジ（２−ナフチル）アントラセン）、ＡＤＮ（９，１０−ジ（２−ナフチル）アントラセン）、ＣＢＰ（４，４’−ビス（カルバゾール−９−イル）ビフェニル）、ＣＤＢＰ（４，４’−ビス（カルバゾール−９−イル）−２，２’−ジメチルビフェニル）、２−（９−フェニルカルバゾール−３−イル）−９−［４−（４−フェニルフェニルキナゾリン−２−イル）カルバゾール、９，１０−ビス（ビフェニル）アントラセン等が挙げられる。
【００９３】
蛍光ドーパントとしては、例えば、アントラセン、ピレン、テトラセン、キサンテン、ペリレン、ルブレン、クマリン、ローダミン、キナクリドン、ジシアノメチレンピラン化合物、チオピラン化合物、ポリメチン化合物、ピリリウム、チアピリリウム化合物、フルオレン誘導体、ペリフランテン誘導体、インデノペリレン誘導体、ビス（アジニル）アミンホウ素化合物、ビス（アジニル）メタン化合物、カルボスチリル化合物、等が挙げられる。蛍光ドーパントはこれらから選ばれる２種以上を組み合わせたものであってもよい。
【００９４】
燐光ドーパントとしては、例えば、イリジウム、白金、パラジウム、オスミウム等の遷移金属の有機金属錯体が挙げられる。
【００９５】
蛍光ドーパント、燐光ドーパントの具体例としては、Ａｌｑ３（トリス（８−ヒドロキシキノリン）アルミニウム）、ＤＰＡＶＢｉ（４，４’−ビス［４−（ジ−ｐ−トリルアミノ）スチリル］ビフェニル）、ペリレン、ビス［２−（４−ｎ−ヘキシルフェニル）キノリン］（アセチルアセトナート）イリジウム（ＩＩＩ）、Ｉｒ（ＰＰｙ）３（トリス（２−フェニルピリジン）イリジウム（ＩＩＩ））、およびＦＩｒＰｉｃ（ビス（３，５−ジフルオロ−２−（２−ピリジル）フェニル−（２−カルボキシピリジル）イリジウム（ＩＩＩ）））等が挙げられる。
【００９６】
また、発光材料は発光層のみに含有されることに限定されるものではない。例えば、発光材料は、発光層に隣接した層（正孔輸送層４、または電子輸送層６）が含有していてもよい。これによってさらに有機電界発光素子の電流効率を高めることができる。
【００９７】
発光層は、一種または二種以上の材料からなる単層構造であってもよく、同一組成または異種組成の複数層からなる積層構造であってもよい。
【００９８】
［電子輸送層６］
発光層５と後述する電子注入層７との間には、電子輸送層６が設けられている。
電子輸送層は、陰極より注入された電子を発光層に伝達する機能を有する。電子輸送層を陰極と発光層との間に介在させることによって、電子がより低い電界で発光層に注入される。
【００９９】
電子輸送層は、前述したとおり、トリアジン化合物（１）を含むことが好ましい。また、電子輸送層は、トリアジン化合物（１）に加えてさらに従来公知の電子輸送材料から選ばれる１種以上を含んでいてもよい。
なお、トリアジン化合物（１）が電子輸送層に含まれず、他の層に含まれる場合は、従来公知の電子輸送材料から選ばれる１種以上を、電子輸送層を構成する電子輸送材料として用いることができる。
【０１００】
従来公知の電子輸送性材料としては、アルカリ金属錯体、アルカリ土類金属錯体、土類金属錯体等が挙げられる。アルカリ金属錯体、アルカリ土類金属錯体、土類金属錯体としては、例えば、８−ヒドロキシキノリナートリチウム（Ｌｉｑ）、ビス（８−ヒドロキシキノリナート）亜鉛、ビス（８−ヒドロキシキノリナート）銅、ビス（８−ヒドロキシキノリナート）マンガン、トリス（８−ヒドロキシキノリナート）アルミニウム、トリス（２−メチル−８−ヒドロキシキノリナート）アルミニウム、トリス（８−ヒドロキシキノリナート）ガリウム、ビス（１０−ヒドロキシベンゾ［ｈ］キノリナート）ベリリウム、ビス（１０−ヒドロキシベンゾ［ｈ］キノリナート）亜鉛、ビス（２−メチル−８−キノリナート）クロロガリウム、ビス（２−メチル−８−キノリナート）（ｏ−クレゾラート）ガリウム、ビス（２−メチル−８−キノリナート）−１−ナフトラートアルミニウム、ビス（２−メチル−８−キノリナート）−２−ナフトラートガリウム等が挙げられる。
【０１０１】
電子輸送層は、一種または二種以上の材料からなる単層構造であってもよく、同一組成または異種組成の複数層からなる積層構造であってもよい。
【０１０２】
本態様にかかる有機電界発光素子においては、電子注入性を向上させ、素子特性（例えば、発光効率、定電圧駆動、または高耐久性）を向上させる目的で、電子注入層を設けてもよい。
【０１０３】
［電子注入層７］
電子輸送層６と後述する陰極８との間には、電子注入層７が設けられている。
電子注入層は、陰極より注入された電子を発光層に伝達する機能を有する。電子注入層を陰極と発光層との間に介在させることによって、電子がより低い電界で発光層に注入される。
【０１０４】
電子注入層の材料としては、フルオレノン、アントラキノジメタン、ジフェノキノン、チオピランジオキシド、オキサゾール、オキサジアゾール、トリアゾール、イミダゾール、ペリレンテトラカルボン酸、フレオレニリデンメタン、アントラキノジメタン、アントロン等の有機化合物が挙げられる。また、電子注入層の材料としては、ＳｉＯ２、ＡｌＯ、ＳｉＮ、ＳｉＯＮ、ＡｌＯＮ、ＧｅＯ、ＬｉＯ、ＬｉＯＮ、ＴｉＯ、ＴｉＯＮ、ＴａＯ、ＴａＯＮ、ＴａＮ、Ｃなどの各種酸化物、窒化物、酸化窒化物等の無機化合物も挙げられる。
【０１０５】
［陰極８］
電子注入層７上には陰極８が設けられている。
陽極を通過した発光のみが取り出される構成の有機エレクトロルミネッセンス素子の場合、陰極は任意の導電性材料から形成することができる。
陰極の材料としては、例えば、仕事関数の小さい金属（以下、電子注入性金属とも称する）、合金、電気伝導性化合物およびこれらの混合物が挙げられる。ここで、仕事関数の小さい金属とは、例えば、４ｅＶ以下の金属である。
陰極の材料の具体例としては、ナトリウム、ナトリウム−カリウム合金、マグネシウム、リチウム、マグネシウム／銅混合物、マグネシウム／銀混合物、マグネシウム／アルミニウム混合物、マグネシウム／インジウム混合物、アルミニウム／酸化アルミニウム（Ａｌ２Ｏ３）混合物、インジウム、リチウム／アルミニウム混合物、希土類金属などが挙げられる。
これらの中で、電子注入性および酸化などに対する耐久性の点から、電子注入性金属とこれより仕事関数の値が大きく安定な金属である第二金属との混合物、例えばマグネシウム／銀混合物、マグネシウム／アルミニウム混合物、マグネシウム／インジウム混合物、アルミニウム／酸化アルミニウム（Ａｌ２Ｏ３）混合物、リチウム／アルミニウム混合物などが好ましい。
【０１０６】
［各層の形成方法］
以上説明した、電極（陽極、陰極）を除く各層は、例えば、真空蒸着法、スピンコート法、キャスト法、ＬＢ（Ｌａｎｇｍｕｉｒ−Ｂｌｏｄｇｅｔｔ  ｍｅｔｈｏｄ）法などの公知の方法によって薄膜化することにより、形成することができる。各層の材料は、それ単独で用いてもよく、必要に応じて結着樹脂などの材料、溶剤と共に用いてもよい。
このようにして形成された各層の膜厚については特に制限はなく、状況に応じて適宜選択することができるが、通常は５ｎｍ〜５μｍの範囲である。
【０１０７】
陽極および陰極は、電極材料を蒸着やスパッタリングなどの方法によって薄膜化することにより、形成することができる。蒸着やスパッタリングの際に所望の形状のマスクを介してパターンを形成してもよく、蒸着やスパッタリングなどによって薄膜を形成した後、フォトリソグラフィーで所望の形状のパターンを形成してもよい。
【０１０８】
陽極および陰極の膜厚は、１μｍ以下であることが好ましく、１０ｎｍ以上２００ｎｍ以下であることがより好ましい。
【０１０９】
なお、トリアジン化合物（１）を含む層を形成するは、上記の従来公知の電子輸送性材料と併用してもよい。したがって、例えば、トリアジン化合物（１）と従来公知の電子輸送性材料とを共蒸着してもよく、トリアジン化合物（１）の層に従来公知の電子輸送性材料の層を積層してもよい。
【０１１０】
有機電界発光素子は、照明用や露光光源のような一種のランプとして使用してもよいし、画像をスクリーン等に投影するタイプのプロジェクション装置や、静止画像や動画像を直接視認するタイプの表示装置（ディスプレイ）として使用してもよい。動画再生用の表示装置として有機電界発光素を使用する場合、駆動方式としては、単純マトリクス（パッシブマトリクス）方式であってもよく、アクティブマトリクス方式であってもよい。また、異なる発光色を有する有機電界発光素子を２種以上使用することにより、フルカラー表示装置を作製することが可能である。
【０１１１】
トリアジン化合物（１）は、電子輸送層として用いた際に従来公知のトリアジン化合物に比べて、発光効率および長寿命特性が顕著に優れる有機電界発光素子を提供することができる。更に、トリアジン化合物（１）はその立体障害骨格によってアモルファス性が高く、高い膜質安定性を有する。このため有機電界発光素子の駆動安定性の向上や、発光効率の向上等の効果が得られる。またさらに、トリアジン化合物（１）は、その特徴的な骨格から、化学的安定性が高く、有機電界発光素子の長寿命化に寄与することが可能である。
【０１１２】
トリアジン化合物（１）は、有機電界発光素子の電子輸送層として用いることで素子の低電圧駆動、高効率化および長寿命化のいずれも高次元に達成可能なトリアジン化合物を提供することができる。さらに、トリアジン化合物（１）を用いた、低電圧駆動、高効率化および長寿命化を発揮し得る有機電界発光素子を提供することができる。
【実施例】
【０１１３】
以下、本発明を実施例に基づきさらに詳細に説明するが、本発明はこれら実施例により何ら限定して解釈されるものではない。
【０１１４】
［１Ｈ−ＮＭＲ測定］
１Ｈ−ＮＭＲの測定には、Ｂｒｕｋｅｒ  ＡＳＣＥＮＤ  ４００（４００ＭＨｚ；ＢＲＵＫＥＲ製）を用いた。１Ｈ−ＮＭＲは、重クロロホルム（ＣＤＣｌ３）を測定溶媒とし、内部標準物質としてテトラメチルシラン（ＴＭＳ）を用いて測定した。
【０１１５】
［ＤＳＣ測定（ガラス転移温度、結晶化温度、融点）］
化合物１−１，１−２（後述する合成実施例１〜２で得られたもの）のガラス転移温度、結晶化温度、および融点の測定はＤＳＣ（Ｄｉｆｆｅｒｅｎｔｉａｌ  ｓｃａｎｎｉｎｇ  ｃａｌｏｒｉｍｅｔｒｙ）装置  ＤＳＣ６２２０（製品名、日立ハイテクサイエンス社製）を用いて窒素雰囲気下（流量５０ｍｌ／ｍｉｎ）にて行った。ＤＳＣ測定におけるリファレンスは酸化アルミニウム（Ａｌ２Ｏ３）を使用し、試料は１０ｍｇで測定を行った。
測定の前処理として、試料を５０℃から融点以上の温度まで１０℃／分の速度で温度を上昇させて融解させた後、液体窒素にて急冷を行った。続いて、前処理した試料を５０℃から１０℃／分の速度で温度を上昇させ、ガラス転移温度、結晶化温度および融点を測定した。
【０１１６】
ＥＴＬ−２（詳細は後述する）のガラス転移温度、結晶化温度および融点の測定はＤＳＣ（Ｄｉｆｆｅｒｅｎｔｉａｌ  ｓｃａｎｎｉｎｇ  ｃａｌｏｒｉｍｅｔｒｙ）装置  ＤＳＣ７０２０（製品名、日立ハイテクサイエンス社製）を用いて窒素雰囲気下（流量５０ｍｌ／ｍｉｎ）にて行った。ＤＳＣ測定におけるリファレンスは酸化アルミニウム（Ａｌ２Ｏ３）を使用し、試料は１０ｍｇで測定を行った。
測定の前処理として、試料を３０℃から融点以上の温度まで１５℃／分の速度で温度を上昇させて融解させた後、液体窒素にて急冷を行った。続いて、前処理した試料を３０℃から５℃／分の速度で温度を上昇させ、ガラス転移温度、結晶化温度および融点を測定した。
【０１１７】
［発光特性測定］
有機電界発光素子の発光特性は、２５℃環境下、各実施例（後述）で作製した素子に直流電流を印加し、輝度計  ＢＭ−９（製品名、トプコンテクノハウス社製）を用いて評価した。
また、試薬類は市販品を用いた。
【０１１８】
合成実施例−１
【０１１９】
【化２０】
2020147543.tif 000022
【０１２０】
アルゴン雰囲気下で、４，６‐ジフェニル‐２‐［３‐（フェナントレン‐９‐イル）‐５‐（４，４，５，５‐テトラメチル‐１，３，２‐ジオキサボロラン‐２‐イル）フェニル］‐１，３，５‐トリアジン（７．８３ｇ，１３ｍｍｏｌ）、酢酸パラジウム（１４４ｍｇ，０．６４ｍｍｏｌ）、２−ジシクロヘキシルホスフィノ−２’，４’，６’−トリイソプロピルビフェニル（ＸＰｈｏｓ，５４４ｍｇ，１．３ｍｍｏｌ）および炭酸セシウム（１２．５ｇ，３８ｍｍｏｌ）に、ＴＨＦ（１２８ｍＬ）に溶解した２’‐クロロ‐１，１’：４’，１”‐テルフェニル（４．４０ｇ，１７ｍｍｏｌ）を滴下し、８０℃にて１７時間撹拌した。室温まで放冷後、反応混合物に水およびメタノールを加えて析出した固体をろ別し、水およびメタノールで洗浄した。得られた固体をトルエン（１１５℃，４７０ｍＬ）に溶解し、活性炭を加えて暫く撹拌した。撹拌後の液体をセライトろ過した後、低沸分を留去した。この粗精製物をトルエンから繰り返し再結晶することで、目的物である４，６‐ジフェニル‐２‐［３”‐（フェナントレン‐９‐イル）‐４’‐フェニル‐１，１’：２’，１”‐テルフェニル‐５”‐イル］‐１，３，５‐トリアジン（化合物  １−１）を得た（３．９４ｇ，４３％）。
【０１２１】
１Ｈ−ＮＭＲ（ＣＤＣｌ３）：δ８．９３（ｄｄ，Ｊ＝１．６Ｈｚ，１．６Ｈｚ，１Ｈ），８．８２（ｄｄ，Ｊ＝１．６Ｈｚ，１．６Ｈｚ，１Ｈ），８．７７（ｄ，Ｊ＝９．０Ｈｚ，１Ｈ），８．７４（ｄｄｄ，Ｊ＝６．７Ｈｚ，３．２Ｈｚ，１．４Ｈｚ，４Ｈ），８．７２−８．７４（ｍ，１Ｈ），７．９２（ｄ，Ｊ＝１．９Ｈｚ，１Ｈ），７．８９（ｄｄ，Ｊ＝７．６Ｈｚ，１．４Ｈｚ，１Ｈ），７．７３−７．７７（ｍ，３Ｈ），７．６３−７．７１（ｍ，３Ｈ），７．５９−７．６２（ｍ，２Ｈ），７．５４−７．５８（ｍ，５Ｈ），７．４４−７．５３（ｍ，６Ｈ），７．３６−７．４１（ｍ，６Ｈ）．
【０１２２】
得られた化合物  １−１のガラス転移温度は１３８℃、融点は２７７℃、結晶化温度は観測されなかった。
【０１２３】
合成実施例−２
【０１２４】
【化２１】
2020147543.tif 000023
【０１２５】
アルゴン雰囲気下、４，６‐ジフェニル‐２‐［３‐（フェナントレン‐９‐イル）‐５‐（４，４，５，５‐テトラメチル‐１，３，２‐ジオキサボロラン‐２‐イル）フェニル］‐１，３，５‐トリアジン（５．００ｇ，８．２ｍｍｏｌ）、２’‐ヨード‐１，１’：３’，１”‐テルフェニル（３．２０ｇ，９．０ｍｍｏｌ）、テトラキス（トリフェニルホスフィン）パラジウム（４７２ｍｇ，０．４１ｍｍｏｌ）、炭酸セシウム（７．９９ｇ，２５ｍｍｏｌ）をトルエン（８２ｍＬ）に懸濁した。この懸濁液を、２４時間加熱還流した。放冷後、反応混合物に水およびメタノールを加え、生じた固体をろ別した。得られた固体をトルエン（１１５℃，１２０ｍｌ）に溶解し、活性炭を加えて暫く撹拌した。撹拌後の液体をセライトろ過した後、室温まで放冷し、析出した固体をろ別することで、目的物である４，６‐ジフェニル‐２‐［３”‐（フェナントレン‐９‐イル）‐３’‐フェニル‐１，１’：２’，１”‐テルフェニル‐５”‐イル］‐１，３，５‐トリアジン（化合物  １−２）を得た（４．１０ｇ，７０％）。
【０１２６】
１ＨＮＭＲ（ＣＤＣｌ３）δ８．７５（ｄ，Ｊ＝８．２Ｈｚ，１Ｈ），８．７１（ｄ，Ｊ＝８．０，Ｈｚ，１Ｈ），８．６６（ｄｄ，Ｊ＝８．０，１．６Ｈｚ，４Ｈ），８．５６（ｄｄ，Ｊ＝１．６，１．６Ｈｚ，１Ｈ），８．４３（ｄｄ，Ｊ＝１．６，１．６Ｈｚ，１Ｈ），７．８７（ｄｄ，Ｊ＝７．７，１．５Ｈｚ，１Ｈ），７．５０−７．６９（ｍ，１３Ｈ），７．４２（ｄｄｄ，Ｊ＝７．０，７．０，１．０Ｈｚ，１Ｈ），７．２４−７．３９（ｍ，１２Ｈ）．
【０１２７】
得られた化合物  １−２の融点は２９０℃、結晶化温度は２１３℃、ガラス転移温度は観測されなかった。
【０１２８】
参考例−１
【０１２９】
【化２２】
2020147543.tif 000024
【０１３０】
窒素雰囲気下、２‐［３‐クロロ‐５‐（フェナントレン‐９‐イル）フェニル］‐４，６‐ジフェニル‐１，３，５‐トリアジン（１．００ｇ，１．９ｍｍｏｌ）、フェニルボロン酸（２８２ｍｇ，２．３ｍｍｏｌ）、酢酸パラジウム（１３．０ｍｇ，０．０６ｍｍｏｌ）、２−ジシクロヘキシルホスフィノ−２’，４’，６’−トリイソプロピルビフェニル（ＸＰｈｏｓ，５５．０ｍｇ，０．１２ｍｍｏｌ）、１，４−ジオキサン（５０ｍＬ）および２Ｍ−リン酸三カリウム水溶液（２．９ｍＬ，５．８ｍｍｏｌ）を３００ｍＬの４つ口フラスコに加え、９５℃で６時間撹拌した。得られた反応液を室温まで放冷後、反応混合物に水（１００ｍＬ）を加え、析出物をろ取し、水、メタノール、次いでヘキサンで洗浄し、灰色粉末を得た。得られた灰色粉末をトルエンで再結晶することにより精製し、目的物である４，６‐ジフェニル‐２‐［５‐（フェナントレン‐９‐イル）‐ビフェニル‐３‐イル］‐１，３，５‐トリアジン（化合物  ＥＴＬ−１）の灰色粉末（収量７００ｍｇ，収率６５％）を得た。
【０１３１】
１Ｈ−ＮＭＲ（ＣＤＣｌ３）：δ７．４５（ｔ，Ｊ＝７．３Ｈｚ，１Ｈ），７．５２−７．６３（ｍ，９Ｈ），７．６７（ｔ，Ｊ＝７．２Ｈｚ，１Ｈ），７．７３（ｔ，Ｊ＝７．８Ｈｚ，１．３Ｈｚ，２Ｈ），７．８４（ｄｄ，Ｊ＝８．１Ｈｚ，１．０Ｈｚ，２Ｈ），７．８８（ｓ，１Ｈ），７．９８（ｄｄ，Ｊ＝７．８Ｈｚ，１．４Ｈｚ，１Ｈ），８．０１−８．０４（ｍ，２Ｈ），８．７７−８．８０（ｍ，５Ｈ），８．８５（ｄ，Ｊ＝８．３Ｈｚ，１Ｈ），８．９３（ｔ，Ｊ＝１．７Ｈｚ，１Ｈ），９．１２（ｔ，Ｊ＝１．７Ｈｚ，１Ｈ）．
【０１３２】
得られた化合物ＥＴＬ−１のガラス転移温度は１０８℃、結晶化温度は２０７℃、融点は２６０℃であった。
【０１３３】
以上の結果より、本開示の一態様にかかるトリアジン化合物である化合物  １−１は、参考例−１で得られた従来公知のトリアジン化合物（化合物  ＥＴＬ−１）と比べて高いガラス転移温度を有することがわかった。さらに、本開示の一態様にかかるトリアジン化合物はその骨格の特徴から結晶性が低く、結晶化温度が検出されないまたは結晶化温度が高いことがわかった。従って、トリアジン化合物（１）は薄膜形成時に高いアモルファス性が期待でき、トリアジン化合物（１）を用いた有機電界発光素子を作製した際に高い駆動安定性や高発光効率化を発揮していると推測される。
【０１３４】
ついで、得られた化合物を用いて素子評価を実施した。
【０１３５】
素子実施例−１（図２参照）
【０１３６】
（基板１、陽極２の用意）
陽極２をその表面に備えた基板１として、２ｍｍ幅の酸化インジウム−スズ（ＩＴＯ）膜（膜厚１１０ｎｍ）がストライプ状にパターンされたＩＴＯ透明電極付きガラス基板を用意した。ついで、この基板をイソプロピルアルコールで洗浄した後、オゾン紫外線洗浄にて表面処理を行った。
【０１３７】
（真空蒸着の準備）
洗浄後の表面処理が施された基板上に、真空蒸着法で各層の真空蒸着を行い、各層を積層形成した。
まず、真空蒸着槽内に前記ガラス基板を導入し、１．０×１０−４Ｐａまで減圧した。そして、以下の順で、各層の成膜条件に従ってそれぞれ作製した。なお、各有機材料は抵抗加熱方式により成膜した。
【０１３８】
（正孔注入層３の作製）
昇華精製したＮ−［１，１’−ビフェニル］−４−イル−９，９−ジメチル−Ｎ−［４−（９−フェニル−９Ｈ−カルバゾール−３−イル）フェニル］−９Ｈ−フルオレン−２−アミンと１，２，３−トリス［（４−シアノ−２，３，５，６−テトラフルオロフェニル）メチレン］シクロプロパンとを９９：１（質量比）の割合で１０ｎｍ成膜し、正孔注入層３を作製した。成膜速度は０．１ｎｍ／秒の速度であった。
【０１３９】
（第一正孔輸送層４１の作製）
昇華精製したＮ−［１，１’−ビフェニル］−４−イル−９，９−ジメチル−Ｎ−［４−（９−フェニル−９Ｈ−カルバゾール−３−イル）フェニル］−９Ｈ−フルオレン−２−アミンを０．２ｎｍ／秒の速度で８５ｎｍ成膜し、第一正孔輸送層４１を作製した。
【０１４０】
（第二正孔輸送層４２の作製）
昇華精製したＮ−フェニル−Ｎ−（９，９−ジフェニルフルオレン−２−イル）−Ｎ−（１，１’−ビフェニル−４−イル）アミンを０．１５ｎｍ／秒の速度で５ｎｍ成膜し、第二正孔輸送層４２を作製した。
【０１４１】
（発光層５の作製）
昇華精製した３−（１０−フェニル−９−アントリル）−ジベンゾフランと２，７−ビス［Ｎ，Ｎ−ジ−（４−ｔｅｒｔブチルフェニル）］アミノ−ビスベンゾフラノ−９，９’−スピロフルオレンとを９５：５（質量比）の割合で２０ｎｍ成膜し、発光層５を作製した。成膜速度は０．１ｎｍ／秒であった。
【０１４２】
（正孔阻止層９の作製）
合成実施例−１で合成した４，６‐ジフェニル‐２‐［３”‐（フェナントレン‐９‐イル）‐４’‐フェニル‐１，１’：２’，１”テルフェニル‐５”‐イル］−１，３，５−トリアジンを０．０５ｎｍ／秒の速度で６ｎｍ成膜し、正孔阻止層９を作製した。
【０１４３】
（電子輸送層６の作製）
昇華精製した４，６−ジフェニル−２−［５−（フェナントレン−９−イル）−３−（ジメチルピリジン−３−イル）フェニル］−１，３，５−トリアジンおよび８−ヒドロキシキノリノラートリチウム（以下、Ｌｉｑ）を５０：５０（質量比）の割合で２５ｎｍ成膜し、電子輸送層６を作製した。成膜速度は０．１５ｎｍ／秒であった。
【０１４４】
（電子注入層７の作製）
Ｌｉｑを０．０２ｎｍ／秒の速度で１ｎｍ成膜し、電子注入層７を作製した。
【０１４５】
（陰極８の作製）
最後に、基板１上のＩＴＯストライプ（陽極２）と直交するようにメタルマスクを配し、陰極８を成膜した。陰極は、銀／マグネシウム（質量比１／１０）と銀とを、この順番で、それぞれ８０ｎｍと２０ｎｍとで成膜し、２層構造とした。銀／マグネシウムの成膜速度は０．５ｎｍ／秒、銀の成膜速度は成膜速度０．２ｎｍ／秒であった。
【０１４６】
以上により、図２に示すような発光面積４ｍｍ２有機電界発光素子１００を作製した。なお、それぞれの膜厚は、触針式膜厚測定計（ＤＥＫＴＡＫ、Ｂｒｕｋｅｒ社製）で測定した。
さらに、この素子を酸素および水分濃度１ｐｐｍ以下の窒素雰囲気グローブボックス内で封止した。封止は、ガラス製の封止キャップと成膜基板（素子）とを、ビスフェノールＦ型エポキシ樹脂（ナガセケムテックス社製）を用いて行った。
【０１４７】
素子参考例−１
素子実施例−１において、正孔阻止層９に、４，６−ジフェニル−２−［５−（フェナントレン−９−イル）−ビフェニル−３−イル］−１，３，５−トリアジン（ＥＴＬ−１）およびＬｉｑを５０：５０（質量比）の割合で２５ｎｍ成膜（成膜速度０．１５ｎｍ／秒）する代わりに、ＥＴＬ−１およびＬｉｑを５０：５０（質量比）の割合で２５ｎｍ成膜（成膜速度０．１５ｎｍ／秒）した以外は、素子実施例−１と同じ方法で有機電界発光素子を作製した。
【０１４８】
作製した有機電界発光素子に直流電流を印加し、上記発光特性測定に記載した方法に従って発光特性を評価した。
【０１４９】
発光特性として、電流密度１０ｍＡ／ｃｍ２を流した時の電圧（Ｖ）、電流効率（ｃｄ／Ａ）を測定し、連続点灯時の素子寿命を測定した。当該素子寿命は初期輝度を１０００ｃｄ／ｍ２で駆動したときの連続点灯時の輝度減衰時間を測定し、輝度（ｃｄ／ｍ２）が３％減じるまでに要した時間を測定した。なお、電圧（Ｖ）、電流効率（ｃｄ／Ａ）および寿命の値は、素子参考例−１を１００とした時の相対値で表した。結果を表１に示す。
【０１５０】
【表１】
2020147543.tif 000025
【０１５１】
表１より、参考例に比べて、トリアジン化合物（１）を用いた有機電界発光素子は、ガラス転移温度が高く耐熱性に優れるとともに、電圧と、発光効率と、素子寿命と、において、これらを高次元に達成し得ることが見出された。
【符号の説明】
【０１５２】
１．基板
２．陽極
３．正孔注入層
４．正孔輸送層
５．発光層
６．電子輸送層
７．電子注入層
８．陰極
９．正孔阻止層
５１．第一の正孔輸送層
５２．第二の正孔輸送層
１００．有機電界発光素子
【図１】
2020147543.tif 000030
【図２】
2020147543.tif 000031